(57)【要約】【課題】ガラス塗膜の欠けなどを防止し、部品本体の表面が露出することを有効に防止することができる電子部品の製造方法を提供すること。【解決手段】この方法は、部品本体１０の表面に、ガラス粉末とバインダと溶剤からなるガラススラリー６を塗布してガラス塗膜２０を形成する工程と、ガラス塗膜２０の硬化処理を行う工程とを有する。ガラス塗膜２０を形成する際に、ガラス塗膜２０の膜厚方向に塗膜強度差を設け、部品本体１０の近くよりも表面側で、ガラス塗膜２０の強度が低いように、ガラス塗膜２０を形成する。【選択図】図１
2010239053.tif 000002
【特許請求の範囲】
【請求項１】
部品本体の表面に、ガラス粉末とバインダと溶剤とを含むガラススラリーを塗布してガラス塗膜を形成する工程と、
前記ガラス塗膜の硬化処理を行う工程とを有し、
前記ガラス塗膜を形成する際に、前記ガラス塗膜の膜厚方向に塗膜強度差を設け、硬化処理前の段階で、前記部品本体の近くよりも表面側で、前記ガラス塗膜の強度が低いように、前記ガラス塗膜を形成することを特徴とする電子部品の製造方法。
【請求項２】
前記ガラス塗膜を形成する際に、前記部品本体に前記ガラス塗膜を塗布形成する初期に前記ガラススラリーに含まれる前記ガラス粉末に対する前記バインダの濃度に比較して、前記ガラス塗膜を塗布形成する終期に前記ガラススラリーに含まれる前記ガラス粉末に対する前記バインダの濃度を低く設定し、前記ガラス塗膜の膜厚方向に塗膜強度差を設けることを特徴とする請求項１に記載の電子部品の製造方法。
【請求項３】
前記ガラス塗膜を形成する際に、前記部品本体に前記ガラス塗膜を塗布形成する初期に前記ガラススラリーに含まれる前記バインダに比較して、前記ガラス塗膜を塗布形成する終期に前記ガラススラリーに含まれる前記バインダの種類を変化させることで、前記ガラス塗膜の膜厚方向に塗膜強度差を設けることを特徴とする請求項１または２に記載の電子部品の製造方法。
【請求項４】
前記ガラス塗膜を形成する際に、前記部品本体に前記ガラス塗膜を塗布形成する初期に前記ガラススラリーに含まれる前記ガラス粉末の粒径に比較して、前記ガラス塗膜を塗布形成する終期に前記ガラススラリーに含まれる前記ガラス粉末の粒径を小さくすることで、前記ガラス塗膜の膜厚方向に塗膜強度差を設けることを特徴とする請求項１〜３のいずれかに記載の電子部品の製造方法。
【請求項５】
前記ガラス塗膜を形成する際に、前記部品本体に前記ガラス塗膜を塗布形成する初期に前記ガラススラリーに含まれる前記ガラス粉末に比較して、前記ガラス塗膜を塗布形成する終期に前記ガラススラリーに含まれる前記ガラス粉末の種類を変化させることで、前記ガラス塗膜の膜厚方向に塗膜強度差を設けることを特徴とする請求項１〜４のいずれかに記載の電子部品の製造方法。
【請求項６】
前記ガラス塗膜を形成する際に、前記部品本体に前記ガラス塗膜を塗布形成する初期から終期に向かう途中で、急に、前記ガラススラリーの種類を変化させる請求項１〜５のいずれかに記載の電子部品の製造方法。
【請求項７】
前記塗膜強度差を示す強度比は２倍以上である請求項１〜６のいずれかに記載の電子部品の製造方法。
【請求項８】
前記部品本体は、移動可能なバレル内に収容され、当該バレル内で前記ガラススラリーを前記部品本体に吹き付けることにより、前記ガラス塗膜を形成する請求項１〜７のいずれかに記載の電子部品の製造方法。
【発明の詳細な説明】
【技術分野】
【０００１】
本発明は、コイル部品などの電子部品を製造する方法に係り、さらに詳しくは、ガラス塗膜の欠けなどを防止し、部品本体の表面が露出することを有効に防止することができる電子部品の製造方法に関する。
【背景技術】
【０００２】
コイル部品の小型化に伴い、必要な特性を得るために、従来のＮｉ−ＺｎコアからＭｎ−Ｚｎコアの使用が検討されている。ところが、Ｍｎ−Ｚｎコアは、導電性であるために、コアの表面に直接に電極を設けることができないため、コアの表面に絶縁膜を設ける必要がある。絶縁膜としては、ガラスや樹脂が上げられる。
【０００３】
特許文献１では、コアの表面にバレルコーティング法でガラス塗膜を形成することが提案されている。しかしなから、バレルコーティング方法は、均一なガラス塗膜を形成することが可能であるとされているが、製品同士が接触し、ぶつかり合うため、ガラス塗膜の欠けが発生するおそれがある。ガラス塗膜が欠けたまま製品化してしまうと、短絡不良などの問題が生じるおそれがある。そこで、ガラス塗膜の欠けなどを確実に抑える方法が求められている。
【０００４】
また、導電性ではないフェライトコア、バリスタ等の電子部品であっても、その耐環境性や絶縁性を高めるため、その表面に保護膜としてガラス塗膜を熱処理して形成されたガラス硬化膜を形成することがあり、欠けなどを生じることなく、部品の表面全体を覆うことができるガラス塗膜の形成方法が求められている。
【先行技術文献】
【特許文献】
【０００５】
【特許文献１】特開２００１−２３７１３５号公報
【発明の概要】
【発明が解決しようとする課題】
【０００６】
本発明は、このような実状に鑑みてなされ、その目的は、ガラス塗膜の欠けなどを防止し、部品本体の表面が露出することを有効に防止することができる電子部品の製造方法を提供することである。
【課題を解決するための手段】
【０００７】
上記目的を達成するために、本発明に係る電子部品の製造方法は、
部品本体の表面に、ガラス粉末とバインダと溶剤とを含むガラススラリーを塗布してガラス塗膜を形成する工程と、
前記ガラス塗膜の硬化処理を行う工程とを有し、
前記ガラス塗膜を形成する際に、前記ガラス塗膜の膜厚方向に塗膜強度差を設け、硬化処理前の段階で、前記部品本体の近くよりも表面側で、前記ガラス塗膜の強度が低いように、前記ガラス塗膜を形成することを特徴とする。
【０００８】
本発明に係る電子部品の製造方法では、部品本体の近くよりも表面側で、ガラス塗膜の強度が低いように、ガラス塗膜（硬化処理前）を形成する。そのため、ガラス塗膜を形成する際に、製品同士が接触し、ぶつかり合ったとしても、ガラス塗膜の表面が犠牲膜となり、欠けたりすることはあるが、部品本体近くのガラス塗膜は残ることになる。すなわち、本発明に係る方法では、仮にガラス塗膜の表面が欠けたとしても、部品本体近くのガラス塗膜が残り、部品本体の表面が完全に露出することが少ない。また、部品本体近くのガラス塗膜が残れば、ガラス塗膜の硬化処理による熱のために、周囲のガラス塗膜が軟化して、膜厚の薄い部分が補修され、硬化処理後には、比較的に均一な膜厚のガラス硬化膜が得られる。
【０００９】
塗膜強度差を設ける手段としては、特に限定されないが、好ましくは、前記ガラス塗膜を形成する際に、前記部品本体に前記ガラス塗膜を塗布形成する初期に前記ガラススラリーに含まれる前記ガラス粉末に対する前記バインダの濃度に比較して、前記ガラス塗膜を塗布形成する終期に前記ガラススラリーに含まれる前記ガラス粉末に対する前記バインダの濃度を低く設定し、前記ガラス塗膜の膜厚方向に塗膜強度差を設ける。この場合には、ガラス塗膜の表面におけるバインダ濃度が低くなり、ガラス塗膜を焼成することなどで硬化処理した後には、バインダ濃度が低いガラス塗膜から得られるガラス硬化膜は、バインダ濃度が高いガラス塗膜から得られるガラス硬化膜よりも脆くなく機械的強度が高くなる。なお、本明細書において、特に断りがない限り、バインダ樹脂の濃度（バインダ濃度またはバインダ樹脂の含有量）とは、ガラス粉末に対する濃度である。たとえばバインダ樹脂の含有量１０％とは、ガラス粉末が１００gに対してバインダ樹脂が１０gである。
【００１０】
あるいは、前記ガラス塗膜を形成する際に、前記部品本体に前記ガラス塗膜を塗布形成する初期に前記ガラススラリーに含まれる前記バインダに比較して、前記ガラス塗膜を塗布形成する終期に前記ガラススラリーに含まれる前記バインダの種類を変化させることで、前記ガラス塗膜の膜厚方向に塗膜強度差を設けてもよい。
【００１１】
あるいは、前記ガラス塗膜を形成する際に、前記部品本体に前記ガラス塗膜を塗布形成する初期に前記ガラススラリーに含まれる前記ガラス粉末の粒径に比較して、前記ガラス塗膜を塗布形成する終期に前記ガラススラリーに含まれる前記ガラス粉末の粒径を小さくすることで、前記ガラス塗膜の膜厚方向に塗膜強度差を設けてもよい。
【００１２】
あるいは、前記ガラス塗膜を形成する際に、前記部品本体に前記ガラス塗膜を塗布形成する初期に前記ガラススラリーに含まれる前記ガラス粉末に比較して、前記ガラス塗膜を塗布形成する終期に前記ガラススラリーに含まれる前記ガラス粉末の種類を変化させることで、前記ガラス塗膜の膜厚方向に塗膜強度差を設けてもよい。
【００１３】
好ましくは、前記ガラス塗膜を形成する際に、前記部品本体に前記ガラス塗膜を塗布形成する初期から終期に向かう途中で、急に、前記ガラススラリーの種類を変化させる。このようにすることで、塗膜強度の変化が急激になり、ガラス塗膜の表面における犠牲膜としての効果が向上する。
【００１４】
好ましくは、前記塗膜強度差を示す引っ掻き試験による強度比は２倍以上である。２倍以上に設定することで、ガラス塗膜の表面における犠牲膜としての効果が向上する。
【００１５】
前記部品本体は、移動可能なバレル内に収容され、当該バレル内で前記ガラススラリーを前記部品本体に吹き付けることにより、前記ガラス塗膜を形成する。いわゆるスプレーバレル法を用いることで、一度に多量の部品本体に対して、均一なガラス塗膜を形成することでできる。すなわち、大量生産が可能になる。
【図面の簡単な説明】
【００１６】
【図１】図１は本発明の一実施形態に係る電子部品の製造方法で用いるバレル装置の概略断面図である。
【図２】図２は図１に示すバレル装置で処理されるドラムコアの断面図である。
【図３】図３は図２に示すドラムコアの表面に第１ガラス塗膜を形成した概略断面図である。
【図４】図４は第１ガラス塗膜の表面に第２ガラス塗膜を形成したドラムコアの断面図である。
【図５】図５はコイルを巻回した後のドラムコアの断面図である。
【図６】図６は本発明の実施例に係るドラムコアにおける塗膜強度比と素地見え欠陥発生率との関係を示すグラフである。
【発明を実施するための最良の形態】
【００１７】
以下、本発明を、図面に示す実施形態に基づき説明する。
第１実施形態
図１に示すように、本発明の一実施形態に係るコイル部品の製造方法に用いるバレル装置１は、円柱状または角柱状のシリンダケーシング１ａを有し、その中空の内部に、バレル容器２が、その軸芯回りに矢印Ａ方向（またはその逆方向）に回転自在に収容してある。
【００１８】
ケーシング１ａには、入口管３と出口管４とが、バレル容器２を挟んでケーシング１ａの反対側に、それぞれ形成してある。入口管３からは乾燥用気体がケーシング１ａの内部に入り込み、出口管４からケーシング内部の空気を排出可能になっている。
【００１９】
バレル容器２の内部における軸芯位置には、スプレーノズル５が軸方向に沿って配置してあり、ノズル５から、バレル容器２の内部に貯留してある多数のコア部品１０に向けてスラリー６を吹き付け可能になっている。バレル容器２は、矢印Ａ方向に回転するために、バレル容器２の内部に貯留してあるコア部品１０は、バレル容器２の鉛直方向直下よりも回転方向Ａ側に偏って集められ、バレル容器２の回転により撹拌される。
【００２０】
ノズル５は、バレル容器２の鉛直方向直下よりも回転方向Ａ側に偏って集められるコア部品１０の集合に向けてスラリー６を噴霧することができるようになっている。なお、ノズル５からのスラリーの噴霧方向を自由に変えられるようにしても良い。バレル容器２の下方に位置するケーシング１ａには、図示省略してある排出パイプが接続してあり、余分なスラリー６を排出可能になっている。
【００２１】
バレル容器２の壁には、外部と内部とを連通する多数の孔が形成してあり、ケーシング１ａの下方に貯留してあるスラリー６は、バレル容器２の内部にも侵入し、そのスラリー７にコア部品１０を浸漬することができる。また、バレル容器２の壁には、外部と内部とを連通する多数の孔が形成してあることから、ケーシング１ａに形成してある入口管３から出口管４へと、ケーシング１ａの内部を流れる乾燥用気体がバレル容器２の内部にも流通するようになっている。
【００２２】
次に、図１に示すバレル装置を用いて、コイル部品を製造する方法について説明する。まず、図２に示すコア部品１０を準備する。この実施形態のコア部品１０は、Ｍｎ−Ｚｎフェライト、パーマロイなどの軟磁性金属、金属圧粉などの導電性磁性材で構成してあり、ドラムコア形状を有している。
【００２３】
このコア部品１０は、円柱または角柱状の巻芯部１２と、その巻芯部１２の軸方向に沿って両側に一体的に形成してある一対の鍔部１４とを有する。鍔部１４の外径は、巻芯部１２の外径よりも大きく、巻芯部１２の外周には、鍔部１４にて囲まれた凹部１６が形成してあり、その凹部１６に、後で、図５に示すように、コイル３０が巻回される。
【００２４】
この実施形態では、巻芯部１２の外径は、０．６〜１．２ｍｍであり、巻芯部１２の軸方向幅Ｗは、０．３〜１．０ｍｍ、鍔部１４の外径は、２．０〜３．０ｍｍであり、鍔部１４の厚みは０．２〜０．３ｍｍ、鍔部１４の外周表面から巻芯部１２の外周表面までの深さをＤは、０．５〜１．０ｍｍである。しかも本実施形態では、Ｄ／Ｗが１以上、好ましくは１．０〜１．５である。なお、鍔部１４の形状は、円形の他、四角形、八角形などでもよい。
【００２５】
このようなコア部品１０を、図１に示すバレル容器２の内部に多数収容し、まず、ノズル５からスラリー６のみを吹き付ける。その際に、バレル容器２を回転させ、コア部品１０を撹拌しながら、ノズル５からスラリー６を吹き付ける。
【００２６】
スラリー６は、ガラス粉末と、バインダ樹脂と、溶剤とを含む。このスラリー６中におけるガラス粉末に対するバインダ樹脂の含有量は、本実施形態では、初期と終期で変化し、初期時には、好ましくは１０〜４０重量％、さらに好ましくは１５〜２５重量％である。
【００２７】
また、スラリー６中におけるガラス粉末に対するバインダ樹脂の含有量は、塗布工程の終期には、好ましくは２〜１０重量％、さらに好ましくは３〜８重量％である。バインダ樹脂の含有量が小さすぎるとガラス塗膜の強度が低くなり、高すぎると焼成後のガラス硬化膜の強度が低くなるからである。スラリー６に含まれるバインダ樹脂はポリビニルアルコール（ＰＶＡ）及びその変性体が好ましい。
【００２８】
スラリー６に含まれるガラス粉末に対するバインダ樹脂の含有量を切り替える方法としては、特に限定されないが、バインダ樹脂の含有量が異なる２種類以上のスラリー６を準備しておき、スプレー塗布の途中で、スラリー６の種類を変えればよい。あるいは、スラリー６に含まれるガラス粉末に対するバインダ樹脂の含有量を徐々に小さくするために、ガラス粉末を、徐々にスラリーに加えていくことでも良い。
【００２９】
図３はガラス粉末に対するバインダ樹脂の量が相対的に多く含まれるスラリー６により塗布初期に形成される第１ガラス塗膜６ａが形成された状態を示し、図４は、その第１ガラス塗膜６ａの表面にガラス粉末に対するバインダ樹脂の量が相対的に少なく含まれるスラリー６により形成される第２ガラス塗膜６ｂが形成された状態を示す。
【００３０】
スラリー６に含まれるガラス粉末に対するバインダ樹脂の含有量を切り替えるタイミングについては、たとえば第１ガラス塗膜６ａの膜厚ｔ１および第２ガラス塗膜６ｂの膜厚ｔ２などにより決定される。たとえば第１ガラス塗膜６ａおよび第２ガラス塗膜６ｂからなるガラス塗膜２０の合計膜厚をｔ３とした場合に、ｔ１／ｔ３が１／８〜１／２であり、ｔ２／ｔ３が１／２〜７／８となるように、スラリー中のバインダ樹脂の含有量が切り替えられる。ｔ１よりもｔ２が大きい方が好ましいのは、バインダ樹脂の含有量が少ない膜厚ｔ２の方が脱バインダ処理が良好で焼成後のガラス硬化膜強度が高くなることなどの理由による。ガラス塗膜２０の合計膜厚ｔ３は、好ましくは２〜３０μｍである。薄すぎると、ガラス塗膜としての効果が少なく、厚すぎると、応力が強くなって塗膜が剥がれるおそれがあると共に経済的ではない。
【００３１】
ガラス粉末の軟化温度は８００℃以下であることが好ましい。ガラス粉末の平均粒径（メジアン径）は、特に限定されないが、好ましくは、０．１μｍ以上１０μｍ以下である。ガラス粉末としては、例えば、シリカ系ガラスの中からホウ珪酸鉛系ガラス、ホウ珪酸ビスマス系ガラス、ホウ珪酸亜鉛系ガラス等の非晶質ガラス粉末や結晶化ガラス粉末等が挙げられる。
【００３２】
溶剤は、水を含むことが好ましい。溶剤は水１００％でもよいが、ガラス粉末の表面と水との接触角が大きいときは、エタノール、イソプロピルアルコール（ＩＰＡ）、ＩＢＡ（イソブチルアルコール）等の水溶性のアルコールを一定の割合で混ぜることにより、ガラス粉末の凝集や沈降を抑制することが好ましい。
【００３３】
ガラス粉末の軟化点は３００℃以上８００℃以下であることが好ましい。このように、８００℃以下の軟化点をもつガラス粉末を使用することにより、バインダ樹脂の熱分解温度からガラスの軟化点までの温度領域を狭くするか、無くすることが可能となる。そのために、焼成工程においてガラスの軟化点まで昇温する間のガラス粉層の形状を保持できるので好ましい。また、３００℃以上と規定したのは、多くのガラス粉末の軟化点が３００℃以上であることによる。
【００３４】
図１に示すバレル容器２を回転させて部品１０を容器２内で撹拌させながら、これらの部品１０にノズル５からスラリー６を吹き付ける。部品１０に吹き付けられたスラリー６は、各部品１０の表面を覆い、余分なスラリー６は、図示省略してあるパイプを通して排出される。バレル容器２を回転させて部品１０にノズル５からスラリー６を吹き付ける処理時間は、特に限定されないが、たとえば３０〜１８０分程度である。
【００３５】
スプレー時のスラリー６の温度は、溶剤の組成にもよるが４０℃以上１００℃以下が好ましい。沸点の低い溶剤を使用する場合は、上記温度範囲内で温度を下げることが好ましい。
【００３６】
被処理対象である部品１０の量が少ない場合は、部品１０と比重及び体積の近いボールをメディアとしてバレル容器２内に投入し、メディア及び部品１０の量を一定に保ってもよい。
【００３７】
スラリー６をスプレーしながら同時にガラス塗膜の乾燥処理を行う。入口管３から乾燥用気体をケーシング１ａの内部に流し込み、出口管４から排出させる。図４に示すように、部品１０の表面に塗布された第１ガラス塗膜６ａおよび第２ガラス塗膜６ｂとからなるガラス塗膜２０を乾燥させる。この乾燥処理に用いる乾燥用気体は、たとえば温度５０〜１００°Ｃの空気である。スプレー終了後さらに乾燥処理を、たとえば５〜３０分行ってもよい。
【００３８】
スラリー６をノズル５から吐出する時の周速度Ｖｓ１は、好ましくは０．０１ｍ／ｓｅｃ以上０．１ｍ／ｓｅｃ以下であり、好ましくは０．０１ｍ／ｓｅｃ以上０．０８ｍ／ｓｅｃ以下、さらに好ましくは０．０１ｍ／ｓｅｃ以上０．０６ｍ／ｓｅｃ以下である。
【００３９】
図４に示すように、乾燥処理後の部品１０の表面には、第１ガラス塗膜６ａおよび第２ガラス塗膜６ｂからなるガラス塗膜２０が形成される。乾燥処理後の第２ガラス塗膜６ｂに対する第１ガラス塗膜６ａの引っ掻き試験による塗膜強度の比は２倍以上である。２倍以上に設定することで、第２ガラス塗膜６ｂにおける犠牲膜としての効果（後述）が向上する。
【００４０】
引っ掻き試験は、ロードセルに連結されたナイフエッジ（デザインナイフ／コクヨ製HA-F30用替刃）を、試験用コア部品の表面に形成された各ガラス塗膜６ａ，６ｂに垂直に押し当てながらコアを移動させて、引っ掻き試験を行い、ガラス塗膜が剥がれてコア部品の表面が露出するまでの力をロードセルにより測定することで行う。たとえばバインダ樹脂の含有量が５重量％である場合には塗膜強度が約７Ｎであるのに対して、バインダ樹脂の含有量が２５重量％および３０重量％である場合には、約２２Ｎ程度になる。
【００４１】
乾燥処理後には、部品１０は、バレル容器２から取り出され、焼成（硬化）処理される。焼成条件は、ガラス塗膜２０に含まれるガラス粉末の軟化点などに応じて決定され、好ましくはガラス粉末の軟化温度以上でガラス塗膜２０を焼成する。具体的には、焼成温度は、好ましくは６００〜８００℃であり、焼成時間は、５〜３０分である。ガラス塗膜２０の焼成後にはガラス硬化膜２０’（図５参照）となり、そのガラス硬化膜２０’の膜厚は、焼成後において、好ましくは１μｍ以上２０μｍ以下、さらに好ましくは２μｍ以上１０μｍ以下である。焼成前に脱バインダ処理を行っても良い。
【００４２】
その後に、図５に示すように、各コア部品１０における一方の鍔部１４の端面に、銀、チタン、ニッケル、クロム、銅などで構成された一対の端子電極３２を、印刷、転写、浸漬、スパッタ、メッキ法などで形成する。端子電極３２は、コア部品１０が導電性であっても、ガラス硬化膜２０’のために絶縁されている。
【００４３】
その後に、巻芯部１２の周囲にワイヤ３０を巻回し、そのワイヤの両端を、それぞれ端子電極３２に熱圧着、超音波やレーザなどによる溶接、はんだ法などで接続し、コイル部品が完成する。なお、図５では、説明の容易化のために、第１ガラス塗膜６ａを硬化して得られる第１ガラス硬化膜６ａ’と、第２ガラス塗膜６ｂを硬化して得られる第２ガラス硬化膜６ｂ’とを区別して描いてあるが、焼成後には、第１ガラス硬化膜６ａ’と第２ガラス硬化膜６ｂ’とは区別が付かない状態に一体化される。ただし、焼成の条件などによっては脱バインダ処理時に発生した気泡がガラス硬化膜内に残り、気泡の数や大きさによって、第１ガラス硬化膜６ａ’と第２ガラス硬化膜６ｂ’との区別がつく場合もある。
【００４４】
本実施形態に係るコイル部品の製造方法では、バレル容器２の内部で複数の部品１０を動かしながら、複数の部品１０に、スラリー６を吹き付けて部品１０の表面にガラス塗膜２０を形成する。そのため、一度に多量の部品１０の表面に対して、ほぼ均一にガラス塗膜２０を形成することができる。すなわち、大量生産が可能になる。
【００４５】
しかも、本実施形態に係るコイル部品の製造方法では、コア部品１０を直接に覆っている第１ガラス塗膜６ａよりも、ガラス塗膜２０の表面に位置する第２ガラス塗膜６ｂで、ガラス塗膜２０の強度が低いように、ガラス塗膜２０を形成する。そのため、ガラス塗膜２０を形成する際に、製品同士が接触し、ぶつかり合ったとしても、ガラス塗膜２０の表面に位置する第２ガラス塗膜ｂが犠牲膜となり、欠けたりすることはあるが、コア部品１０を直接に覆っている第１ガラス塗膜６ａは残ることになる。第１ガラス塗膜６ａは、バインダ樹脂を多く含むため、コア部品１０との密着性にも優れている。
【００４６】
すなわち、本実施形態に係る方法では、仮に第２ガラス塗膜６ｂが欠けたとしても、第１ガラス塗膜６ａが残り、コア部品１０の表面が完全に露出することが少ない。また、第１ガラス塗膜６ａが残れば、ガラス塗膜２０の硬化処理による熱のために、周囲の第２ガラス塗膜２が軟化して、膜厚の薄い部分が補修され、比較的に均一な膜厚のガラス硬化膜２０’（焼成処理後）が得られる。
【００４７】
また、本実施形態では、ガラス塗膜２０の表面におけるバインダ濃度が低くなる。バインダ濃度が低い第２ガラス塗膜６ｂはバインダが抜け易いため、ガラス塗膜２０を焼成して硬化処理した後には、バインダ濃度が高い第１ガラス塗膜６ａから得られる第１ガラス硬化膜６ａ’に比較して、バインダ濃度が低い第２ガラス塗膜６ｂから得られる第２ガラス硬化膜６ｂ’は脆くなく機械的強度が高くなる。たとえばバインダ樹脂の含有量が３０重量％の第１ガラス塗膜から得られる第１硬化膜６ａ’では、焼成後の引っ掻き試験による塗膜強度が１０Ｎであるのに対して、バインダ樹脂の含有量が５重量％の第２ガラス塗膜から得られる第２ガラス硬化膜６ｂ’では、焼成後の引っ掻き試験による塗膜強度が３５Ｎと高くなる。
【００４８】
さらに本実施形態では、ガラス塗膜２０を形成する際に、コア部品１０にガラス塗膜２０を塗布形成する初期から終期に向かう途中で、急に、ガラススラリーの種類を変化させる。このようにすることで、ガラス塗膜２０における膜厚方向の塗膜強度の変化が急激になり、第２ガラス塗膜６ｂにおける犠牲膜としての効果が向上する。
第２実施形態
【００４９】
この実施形態では、図４に示すガラス塗膜２０の第１ガラス塗膜６ａと第２ガラス塗膜６ｂとで、塗膜強度差を設けるために、スラリー６中に含まれるバインダの種類を、スプレー塗布の途中で変化させる以外は、第１実施形態と同様であり、同様な作用効果を奏するので、重複する説明は省略する。
【００５０】
この実施形態では、たとえば第１ガラス塗膜６ａに含まれるバインダ樹脂に比較して、第２ガラス塗膜６ｂに含まれるバインダ樹脂の分子量を小さくしてある。一般に、バインダ樹脂の分子量が大きいと、そのバインダ樹脂を含むスラリーによる塗膜の強度が高くなる。ただし、分子量が高すぎると、スラリー化が困難になり、スプレー塗布が困難になる傾向にある。
【００５１】
そこで、下記の組み合わせが好ましい。すなわち、第１ガラス塗膜に含まれるバインダ樹脂が、ポリビニルアルコール（ＰＶＡ）樹脂であり、第２ガラス塗膜に含まれるバインダ樹脂がエチルセルロース樹脂またはアクリル樹脂である。
第３実施形態
【００５２】
この実施形態では、図４に示すガラス塗膜２０の第１ガラス塗膜６ａと第２ガラス塗膜６ｂとで、塗膜強度差を設けるために、スラリー６中に含まれるガラス粒子の粒径を、スプレー塗布の途中で変化させる以外は、第１実施形態と同様であり、同様な作用効果を奏するので、重複する説明は省略する。
【００５３】
この実施形態では、たとえば第１ガラス塗膜６ａに含まれるガラス粒子の粒径に比較して、第２ガラス塗膜６ｂに含まれるガラス粒子の粒径を小さくすることで、ガラス塗膜２０の膜厚方向に強度差を生じさせ、ガラス塗膜２０の外表面に対して内表面の塗膜強度を高くすることができる。たとえば第１ガラス塗膜６ａに含まれるガラス粒子の粒径を０．８〜１．２μｍとし、第２ガラス塗膜６ｂに含まれるガラス粒子の粒径を０．３〜０．７μｍとすることが好ましい。
第４実施形態
【００５４】
この実施形態では、図４に示すガラス塗膜２０の第１ガラス塗膜６ａと第２ガラス塗膜６ｂとで、塗膜強度差を設けるために、スラリー６中に含まれるガラス粒子の種類を、スプレー塗布の途中で変化させる以外は、第１実施形態と同様であり、同様な作用効果を奏するので、重複する説明は省略する。
【００５５】
この実施形態では、たとえば第１ガラス塗膜６ａに含まれるガラス粒子に比較して、第２ガラス塗膜６ｂに含まれるガラス粒子の種類を、強度が弱いものを選択することで、ガラス塗膜２０の膜厚方向に強度差を生じさせ、ガラス塗膜２０の外表面に対して内表面の塗膜強度を高くすることができる。
【００５６】
なお、本発明は、上述した実施形態に限定されるものではなく、本発明の範囲内で種々に改変することができる。
【００５７】
たとえば、上述した実施形態では、第１ガラス塗膜６ａまたは第２ガラス塗膜６ｂをスプレー塗布しながら乾燥処理を行ったが、第１ガラス塗膜６ａを形成した後に、乾燥処理を行い、その後に第２ガラス塗膜６ｂを形成して乾燥処理を行っても良い。あるいは、第１ガラス塗膜６aおよび第２ガラス塗膜６bをスプレー塗布により連続して形成した後に乾燥処理を行ってもよい。また、第１ガラス塗膜６ａと第２ガラス塗膜６ｂとの間には、その他のガラス塗膜、あるいはガラス以外の塗膜を形成しても良いし、第２ガラス塗膜６ｂの表面にその他のガラス塗膜を形成しても良い。さらに、上述した実施形態では、焼成前の状態で、第１ガラス塗膜６ａと第２ガラス塗膜６ｂとの境界が明確であるが、かならずしも明確でなくても良い。スラリー中のガラス粉末に対するバインダ樹脂の量が徐々に変化する場合には、第１ガラス塗膜６ａと第２ガラス塗膜６ｂとの境界は必ずしも明確ではない。
【００５８】
また、本発明の方法により処理される部品本体としては、コイル部品のコア部品１０に限らず、トランス等のインダクティブデバイスのコアでもよい。また、コアの材質は、特に限定されず、例えばフェライト、アルミナ、鉄などからなるものであってもよい。さらに、本発明の方法で処理される部品としては、バリスタ、サーミスタ、コンデンサ、コイル等のセラミック積層チップ部品、Ｎｄ−Ｆｅ系金属磁石などでもよい。
【００５９】
また、本発明では、第２ガラス塗膜６ｂを形成するためのスラリー中の溶剤には水を含めず、かつバインダ樹脂として非水溶性のエチルセルロースなどを用いてもよい。これによって、第１ガラス塗膜６ａの水溶性のバインダ樹脂（ＰＶＡ）が第２ガラス塗膜６ｂ中へ溶出することを防止することができる。
【００６０】
さらに、上述した実施形態では、ガラス硬化膜２０’を絶縁膜として用いたが、その他の用途、たとえば緩衝膜として用いることも可能である。緩衝膜を付けることで、部品１０が硬い場合に、部品１０を取り扱う工具の摩耗を低減することができる。また、ガラス硬化膜２０’は、部品１０を保護するための膜として用いても良い。
【実施例】
【００６１】
以下、本発明を、さらに詳細な実施例に基づき説明するが、本発明は、これら実施例に限定されない。
実施例１
【００６２】
図１に示すバレル容器２の外径が２００ｍｍのバレル装置１を準備し、図２に示すコア部品１０に対してガラス塗膜を形成した。コア部品１０は、Ｍｎ−Ｚｎ系のフェライトで構成され、鍔１４の直径が３ｍｍ、顎１４の厚みが０．２５ｍｍ、寸法Ｄが０．８ｍｍ、寸法Ｗが０．６ｍｍであった。
【００６３】
まず、軟化点が６４５℃で平均粒径が０．５μｍのガラス粉末を作製し、当該ガラス粉末とポリビニルアルコール樹脂とを所定の重量比で混合した。さらに、得られた固形成分（ガラス粉末及びポリビニルアルコールの混合物）と溶剤とを所定の重量比で混合し、１６時間ボールミルでかき混ぜて第１スラリーを準備した。溶剤としては、水とエタノールを８：２で混合したものを用いた。第１スラリー中のスラリー全体に対するガラス粉末の割合は５重量％であった。第１スラリー中のバインダ樹脂の含有量は、ガラス粉末に対して２０重量％であった。
【００６４】
また、軟化点が６４５℃で平均粒径が０．５μｍのガラス粉末を作製し、当該ガラス粉末とポリビニルアルコール樹脂とを所定の重量比で混合した。さらに、得られた固形成分（ガラス粉末及びポリビニルアルコールの混合物）と溶剤とを所定の重量比で混合し、１６時間ボールミルでかき混ぜて第２スラリーを準備した。溶剤としては、水とエタノールを８：２で混合したものを用いた。第２スラリー中のスラリー全体に対するガラス粉末の割合は５重量％であった。第２スラリー中のバインダ樹脂の含有量は、ガラス粉末に対して５重量％であった。
【００６５】
次に、図１に示すバレル装置１のバレル容器２内に部品１０を９００ｇ投入し、部品１０の表面に、まず、上述した第１スラリーを用いたスプレー処理により、膜厚ｔ１が１０μｍの第１ガラス塗膜６ａを形成した。引き続き、第２スラリーを用いたスプレー処理により、膜厚ｔ２が１０μｍの第２ガラス塗膜６ｂを形成した。ガラス塗膜２０の合計膜厚ｔ３は２０μｍであった。バレル容器２の回転スピードは５ｒｐｍ（周速０．０５ｍ／ｓ）でスラリー吐出量、コーティング時間は適宜調整した。スプレー処理と同時に、温風温度７０℃で乾燥処理した。
【００６６】
その後に、バレル容器２から部品１０を取り出し、得られた部品１０を６８０℃で１時間焼成した。１０００個の部品１０について、目視により、ガラス塗膜２０におけるコア部品１０の表面が見える欠陥（素地見え欠陥）がある部品１０の個数を調べた。素地見え欠陥がある部品１０の発生率は、０．０％であった。また、引っ掻き試験による第２ガラス塗膜に対する第１ガラス塗膜の塗膜強度（焼成前）の比は、２．９倍であり２倍以上であった。
比較例１
【００６７】
第２スラリーを用いないで、第１スラリーのみを用いて、合計膜厚ｔ３＝２０μｍの第１ガラス塗膜をコア部品１０の表面に形成した以外は、実施例１と同様にして、複数のコア部品１０を作製し、素地見え欠陥の発生率を調べた。素地見え欠陥がある部品１０の発生率は、３．０％であった。
【００６８】
また、焼成前の状態で、引っ掻き試験による第１ガラス塗膜の塗膜強度を調べたところ２２Ｎであった。また、焼成後には、引っ掻き試験による第１ガラス硬化膜の塗膜強度を調べたところ２５Ｎであった。
比較例２
【００６９】
第１スラリーを用いないで、第２スラリーのみを用いて、合計膜厚ｔ３＝２０μｍの第２ガラス塗膜をコア部品１０の表面に形成した以外は、実施例１と同様にして、複数のコア部品１０を作製し、素地見え欠陥の発生率を調べた。素地見え欠陥がある部品１０の発生率は、３２．１％であった。
【００７０】
また、焼成前の状態で、引っ掻き試験による第１ガラス塗膜の塗膜強度を調べたところ７．５Ｎであった。また、焼成後には、引っ掻き試験による第１ガラス硬化膜の塗膜強度を調べたところ３５Ｎであった。
比較例１および比較例２から、焼成前のガラス塗膜の強度が高い程、素地見え欠陥の発生率は低いことがわかった。しかし、塗膜強度の高い比較例１においても素地見え欠陥は実施例１のように０．０％にすることはできなかった。表面側の塗膜強度を低くすることで、表面側のガラス塗膜が犠牲膜として働き、素地見え欠陥を著しく減少させることができた。
また、焼成後においては、バインダ濃度の低い第２スラリーから得られる第１ガラス塗膜の方が第１スラリーから得られる第２ガラス硬化膜よりも膜強度を高くすることができた。
実施例２
【００７１】
第１スラリー中のバインダ樹脂の含有量を２０重量％とし、第２スラリー中のバインダ樹脂の含有量を、８重量％とした以外は、実施例１と同様にして、複数のコア部品１０を作製し、素地見え欠陥の発生率を調べた。素地見え欠陥がある部品１０の発生率は、０．０％であった。また、引っ掻き試験による第２ガラス塗膜に対する第１ガラス塗膜の塗膜強度（焼成前）の比は、２．２倍であり２倍以上であった。
実施例３
【００７２】
第１スラリー中のバインダ樹脂の含有量を２０重量％とし、第２スラリー中のバインダ樹脂の含有量を、１０重量％とした以外は、実施例１と同様にして、複数のコア部品１０を作製し、素地見え欠陥の発生率を調べた。素地見え欠陥がある部品１０の発生率は、０．１％であった。また、引っ掻き試験による第２ガラス塗膜に対する第１ガラス塗膜の塗膜強度（焼成前）の比は、１．８倍であり２倍よりも小さかった。
実施例４
第１スラリー中のバインダ樹脂の含有量を２０重量％とし、第２スラリー中のバインダ樹脂の含有量を、１２重量％とした以外は、実施例１と同様にして、複数のコア部品１０を作製し、素地見え欠陥の発生率を調べた。素地見え欠陥がある部品１０の発生率は、０．８％であった。また、引っ掻き試験による第２ガラス塗膜に対する第１ガラス塗膜の塗膜強度（焼成前）の比は、１．５倍であった。
実施例５
第１スラリー中のバインダ樹脂の含有量を２０重量％とし、第２スラリー中のバインダ樹脂の含有量を、１５重量％とした以外は、実施例１と同様にして、複数のコア部品１０を作製し、素地見え欠陥の発生率を調べた。素地見え欠陥がある部品１０の発生率は、２．２％であった。また、引っ掻き試験による第２ガラス塗膜に対する第１ガラス塗膜の塗膜強度（焼成前）の比は、１．２倍であった。
図６に示すように、実施例２〜５から、塗膜強度の比が１．５倍以上であれば、素地見え欠陥の発生率を１．０％以下と低く抑えることができ、２倍以上であればさらに好ましく、０．０％とすることが確認できた。
比較例３
【００７３】
第１スラリー中のバインダ樹脂の含有量を５重量％とし、第２スラリー中のバインダ樹脂の含有量を、２０重量％とした以外は、実施例１と同様にして、複数のコア部品１０を作製し、素地見え欠陥の発生率を調べた。素地見え欠陥がある部品１０の発生率は、３０．２％であった。また、引っ掻き試験による第２ガラス塗膜に対する第１ガラス塗膜の塗膜強度の比（焼成前）の比は、０．３倍であり１より小さかった。
実施例６
【００７４】
スラリー６中に含まれるバインダの種類を、スプレー塗布の途中で変化させたり、スラリー６中に含まれるガラス粒子の粒径を、スプレー塗布の途中で変化させたり、スラリー６中に含まれるガラス粒子の種類を、スプレー塗布の途中で変化させた場合も、実施例１〜５と同様なことが確認できた。
【符号の説明】
【００７５】
１…  バレル装置
１ａ…  ケーシング
２…  バレル容器
３…  入口管
４…  出口管
５…  スプレーノズル
６…  スラリー
６ａ…  第１ガラス塗膜
６ａ’…  第１ガラス硬化膜
６ｂ…  第２ガラス塗膜
６ｂ’…  第２ガラス硬化膜
１０…  コア部品
１２…  巻芯部
１４…  鍔部
１６…  凹部
２０…  ガラス塗膜
【図１】
2010239053.tif 000003
【図２】
2010239053.tif 000004
【図３】
2010239053.tif 000005
【図４】
2010239053.tif 000006
【図５】
2010239053.tif 000007
【図６】
2010239053.tif 000008